СОСТАВ ДЛЯ ОТДЕЛКИ СТЕН ЗДАНИЙ
COMPOSITION TO FINISH WALLS OF BUILDINGS

Изобретение относится к составам, применяемым для отделки бетонных и штукатурных поверхностей стен зданий.
Известны составы, содержащие цемент, известковое тесто, клей животный, перлитовый песок, воду (а.с. 664945, C04B 13/08, 1977).
Наиболее близким по технической сущности и достигаемому результату является состав, содержащий поливинилацетатную эмульсию, маршалит пылевидный, двуокись титана, литопон, пентахлорфенолят натрия, воду (П.Н.Клочанов, А.Б.Суржанеко, И.Ш.Эйдинов. Рецептурно-технологический справочник по отделочным работам. - М.: Стройиздат, 1973, С.103).
Задачей изобретения является ускорение отверждения состава, повышение прочности сцепления и гидрофобных свойств покрытий на основе состава, устранение указанных недостатков.
Поставленная задача решается тем, что состав для отделки, включающий стиролакриловую эмульсию Акратам AS 01.1, наполнитель, кремнеземсодержащую добавку, добавку ПАВ, воду, содержит в качестве добавки ПАВ добавку ОП-4, в качестве наполнителя смесь песка и глины, а в качестве кремнеземсодержащей добавки золь кремниевой кислоты при следующем соотношении компонентов, мас.%:
стиролакриловая эмульсия
Акратам AS 01.1
50,1-55,3
добавка ПАВ
0,7-1,4
наполнитель
23,8-29,5
кремнеземсодержащая добавка
2,8-3,7
вода
14,3-18,4
2
2
3
2
3
3
Наполнитель представляет собой смесь песка и глины, имеющую красно-коричневый цвет. Гранулометрический состав наполнителя, определенный по методу Рутковского, следующий (% по объему): глинистых частиц - 11, песчаных - 77, пылеватых - 12. Химический состав песка следующий, мас.%: SiO - 89,34-95,48; AlO - 2,45-5,06; FeO - 0,11-0,39; п.п.п. - 0,32-1,10. Содержание пигмента в песке 97 кг/м.
Добавка ОП-4 (ТУ 6-02-997-90) - прозрачная подвижная маслообразная жидкость коричневого цвета без осадка, хорошо растворимая в минеральных маслах, этиловом спирте и бензоле. Относится к классу неионогенных ПАВ, в мягкой воде образует устойчивую эмульсию. Эмульгатор ОП-4 представляет собой продукт взаимодействия алкилфенолов с окисью этилена.
Введение наполнителя в смеси с добавкой ОП-4 обеспечивает получение органоминеральной добавки за счет адсорбции добавки ПАВ на поверхности глинистых частиц, содержащихся в цветном наполнителе. Образовавшаяся органоглина регулирует реологические, технологические свойства состава для отделки.
2
3
2
3
4
4
3
Кремнеземсодержащая добавка представляет собой золь кремниевой кислоты. Добавку получают следующим образом. Раствор натриевого жидкого стекла NaSiO с плотностью 1,46 г/см по ГОСТ 13078-81 разводят водой, получая 6%-ный раствор NaSiO. Полученный раствор жидкого стекла пропускают через катионитовую колонку, получая 4%-ный золь кремневой кислоты HSiO с pH 4,0-5,0.
Стиролакриловая эмульсия Акратам AS 01.1 (ТУ 2241-267-05800142-2006) представляет собой сополимер стирола, бутилакрилата и акриловой кислоты, полученный эмульсионной полимеризацией. По внешнему виду представляет собой молочно-белую жидкость без механических примесей. Свойства эмульсии Акратам AS 01.1 приведены в таблице 1.
Таблица 1
Наименование показателей
Норма
Массовая доля нелетучих веществ, %,
50±1
Массовая доля остаточных мономеров, %, не более
0,05
Динамическая вязкость при температуре 25°C, Па·с, не более
0,7-1,5
Показатель активности водородных ионов, ед. pH
7,5-8,5
Плотность, г/см<sup>3</sup>
1,04
Средний размер частиц, мкм, не более
0,1
Минимальная температура пленкообразования, °C
+20
Приготовление состава осуществляют следующим образом. В смеситель любого типа загружают воду и добавку ПАВ, перемешивают, после чего вводят наполнитель и тщательно перемешивают в течение 10 минут, после чего добавляют кремнеземсодержащую добавку. Вновь перемешивают, добавляют стиролакриловую эмульсию Акратам AS 01.1, после чего вновь перемешивают.
Конкретные примеры составов и их свойства приведены в табл.2, 3.
Таблица 2
Наименование ингредиентов
Составы, мас.%
I
II
III
IV
V
прототип
Стиролакриловая эмульсия
50,1
53,9
55,3
57
49
Добавка ПАВ (ОП-4)
1,4
0,7
1,0
0,6
1,5
Наполнитель (смесь песка и глины)
29,5
23,8
25,7
21
30
Кремнеземсодержащая добавка (золь кремниевой кислоты)
2,8
3,2
3,7
4,1
2,2
Вода
16,2
18,4
14,3
17,3
17,3
14,8
ПВА эмульсия
-
-
-
-
-
27
Маршалит пылевидный
-
-
-
-
-
27
Двуокись титана
-
-
-
-
-
12
Мел
-
-
-
-
-
9
Пентахлорфенолят
-
-
-
-
-
натрия
0,2
Литопон
-
-
-
-
-
10
Таблица 3
Наименование показателей
Составы по примерам
I
II
III
IV
V
прототип
Усадка, наличие трещин
Нет
Нет
Нет
Нет
Нет
Нет
Время высыхания, мин:
до степени 3
20
22
18
18
35
50
до степени 5
45
50
40
45
65
120
Прочность сцепления, МПа
1,6
1,5
1,6
0,8
0,9
1,1
Краевой угол смачивания, град
89
87
89
65
56
49